Brevet FR2227238A1 — publié le 19741122

La présente invention concerne des perfectionnements aux procédés de préparation de la chaux brucitique réactive et plus précisément un procédé de préparation de la chaux brucitique réactive par calcination de oalcaire bruoitique de formule CaC03Mg (OH)2. On introduit tout d'abord de la brucite dans un four de oalcination et ensuite on chauffe graduellement ce four jusqu'à atteindre des températures variant entre 800 et 115000. On peut utiliser un four rotatif ou un four fixe dans une position quelconque. La durée de caloination du calcaire brucitique peut varier en fonction du type de four, de la température et du calibrage du matériau à calciner. Après que le caloaire brucitique a été soumis à l'opération de calcination décrite, on le sort du four et le laisse refroidir. La oalcination à haute température à laquelle le calcaire brwoi- tique a été soumis modifie ses caractéristiques et le transforme, à partir de son état initial de carbonate de calcium plus magnésie hydratée (OaC03,Xg(OH)2)en ohaus bruoitique réaotive qui oontient d'autres ingrédients constituant des impuretés qui étaient présentes dans la matière de départ. Cette chaux bruoitique réactive oontient principalement de l'oxyde de oaloium CaO et de l'oxyde de magnésium MgO ainsi que les impuretés susmentionnées. Les caractéristiques de cette ohaux brucitique réactive préparée par oaloination dans les oonditions sus-mentionnOes résultent d'un passage de la dureté à un état de désagrégation faoile, d'un passage de sa oou- leur normale fonoéesentre gris et marron foncé, et une couleur blanche oomme du riz, d'une densité notablement diminuée, associée à une perte de poids de 40 à 50 46, et à un dégagement d'anhydride oarbonique. En ce qui concerne le changement de propriétés résultant dé la calcination, on peut dire que le produit de départ est transformé en une substance chimique très active de solubilité aoorue étant donné que les carbonates sont pratiquement insolubles et les oxydes relativement solubles, ces derniers réagissant avec l'eau pour former des hydroxydes à réaction fortement alcaline et de grand pouvoir floculant. Par conséquent, la chaux brucitique réactive possède des propriétés qui permettent l'élimination d'impuretés telles que le soufre et le phosphore au cours des opérations sidérurgiques. Sa présence dans le laitier réduit ou supprime l'attaque des matières réfractaires des fours de fusion. Parmi d'autres propriétés très avantageuses concernant la fusion de l'acier, la chaux brucitique réactive a un grand pouvoir agglutinant qui peut être utilisé dans plusieurs opérations métallurgiques étant donné qu'il est possible de fatonner des comprimés, briquettes ou sphères de minerai, dans lesquels celui-ci est déjà associé à la chaux réactive brucitique pour les opérations de fusion ultérieures et aussi de fabriquer des briquettes pour l'élaboration de fer de première fusion, ainsi que des briquettes pour hauts fourneaux o La chaux brucitique réactive préparée par le procédé déorit cilessus peut être utilisée dans des proportions appropriées pour l'al calinisation et la flooulation du vesou pour faoiliter la produotion du suore, par remplaoement partiel ou total de la ohaux hydratée qui est utilisée actuellement pour la formation de laitier dans les procédés d'élaboration de l'acier par remplacement partiel ou total de la chaux. Bien entendu, diverses modifioations peuvent être apportées par lthomme de l'art aux dispositifs ou procédés qui viennent d'être décrits uniquement à titre d'exemples non limitatifs, sans sortir du oadre de l'invention. REVENDICATIONS 1 - Procédé de préparation de chaux brucitique réactive, caraotérisé en ce qu'il oomprend les opérations oi-aprèss tout d'abord introduotion de bruoite dans un four de calcination et ensuite chauffage graduel de ce four - qui peut dtre un four tournant ou un four fixe dans une position quelconque-à une température pouvant varier entre 800 et 11500C, la durée de calcination de ce calcaire brucitique étant obligatoirement suffisante pour obtenir le résultat cherché, cette durée variant suivant le type de fours la température et le calibrage de la matière oaloinéeget l'extraction du produit de la réaction et le refroidissement naturel de oelui-oi. 2 - Procédé selon la revendication 1, caractérisé en ce qu'il donne une ohaux bruoitique réactive qui possède les propriétés oi-aprèsss désagrégation faoile, oouleur blanche comme le riz, densité diminuée par perte de 40 à 50 % de son poids avant la calcination, grande activité et solubilité dans l'eau aveo formation d'hydroxydes de grand pouvoir floculant. 3 - Procédé selon l'une des revendications 1 et 2, qui produit une chaux brucitique réactive, laquelle - mise en oeuvre dans des procé- des d'élaboration du fer et de l'acier - réduit ou m8me supprime l'attaque des revêtements réfractaires dans les fours de fusion, a des proprié- tés agglutinantes, peut Btre utilisée pour la fabrioation de tablettes, briquettes et sphères de minerais destinées à des opérations métallurgi ques, que l'on utilise pour les opérations de fusion et dans les hauts fourneaux, et aussi pour la confeotion de briquettes, comprimés ou sphères de minerais qui sont utilisés pour des opérations d'élaboration de fer de première fusion. 4 - Procédé selon l'une des revendioations 1 à 3, qui oonduit à une chaux brucitique réactive laquelle, pulvérisée et hydratée, a une réaction alcaline et peut titre utilisée, en proportions appropriées, pour l'alcalinisation et la floculation du vesou pour faciliter la production du sucre. 5 - Procédé selon l'une des revendications 1 à 4, caractérisé par le fait qu'il produit une chaux brucitique réaotive utilisable pour faciliter la formation de laitiers dans les opérations d'élaboration du fer et de l'acier.